(57)【要約】【課題】特にインクジェット記録媒体のインク受理層用顔料として適した新規な非晶質シリカの製造方法及びそれを用いた記録適性の良いインクジェット記録媒体の製造方法を提供することにある。【解決手段】珪酸ソーダ水溶液に鉱酸を添加して中和反応により非晶質シリカを製造する方法において、珪酸ソーダに、鉱酸を６０℃以上で反応系の沸点以下の温度において連続的に添加しながら、中和当量の７０〜１００％に到達するまでの反応時間内に湿式粉砕処理を施した後、シリカ分散体のｐＨを８〜３の範囲に調整することにより非晶質シリカおよびその分散体を得る。またこの分散体を水洗、ろ過し再分散した分散体をそのまま用いて所要薬品を配合しインク受理層用塗料とし、情報に従ってインクジェット記録媒体を作成する。【特許請求の範囲】
【請求項１】
珪酸ソーダ水溶液に鉱酸を添加して中和反応により非晶質シリカを製造する方法において、珪酸ソーダに、鉱酸を６０℃以上で反応系の沸点以下の温度において連続的に添加しながら、中和当量の７０〜１００％に到達するまでの反応時間内に湿式粉砕処理を施した後、シリカ分散体のｐＨを８〜３の範囲に調整することを特徴とする非晶質シリカの製造方法。
【請求項２】
珪酸ソーダ水溶液の濃度が、シリカ換算で４〜１５重量％である請求項１記載の非晶質シリカの製造方法。
【請求項３】
請求項１または２に記載の製造方法で得られる、非晶質シリカの分散体を水洗、ろ過し、得られたシリカケーキを希釈、分散し、この再分散液中に結着剤とその他所望の添加剤を配合して塗工液とし、この塗工液を、支持体上に塗工してインク受容層を設けることを特徴とするインクジェット記録媒体の製造方法
【発明の詳細な説明】
【０００１】
【発明の属する技術分野】
本発明は、新規な非晶質シリカおよびその分散体の製造方法に関する。更に、この分散体を用いたインクジェット記録媒体用の塗料を調製する際に粉体の飛散などがなく、作業性の良いインクジェット記録媒体の製造方法に関するものである。
【０００２】
【従来の技術】
インクジェット記録方式は近年、急速に発展してきた記録方式であり、その特徴はフルカラー化、高速化が容易なことや印字騒音が少ない等の特徴を有し、また装置がコンパクトで低価格であることから家庭やオフィスでのカラー印刷機として普及して来ている。インクジェット記録方式は、ノズルから紙などの記録媒体に向けてインク液滴を噴射させ、画像を形成させる記録媒体とプリンタが直接接触しないノンインパクト式の印字方式である。インクジェット記録用のインクは、安定した液滴を形成させるためインク中に多量の溶媒を含んでいる。このため、良好な画質を得る記録媒体としては、ノズルより噴射されたインク液滴を速やかに吸収する必要がある。
【０００３】
インクジェット記録媒体には、インクを速やかに吸収し、品質を向上させるために、インク受容層が設けられている。インク受容層は、インクを瞬時にまた多量に吸収するための顔料、この顔料を支持体上に結合させる結着剤、インクをインク受理層に固着させておくためのインク定着剤、並びに各種助剤から形成されている。このような顔料としてはインクの吸収性、発色性の観点から合成非晶質シリカが最も一般に使用されている。一般的に、合成非晶質シリカは、乾式製造法によって得られる乾式シリカ（無水珪酸）と湿式製造法によって得られる湿式シリカ（含水珪酸）に分類でき、さらに湿式シリカに属するシリカには、製法により沈降法シリカとゲル法シリカに分類できる。これらは製造条件によりシリカの多孔構造、比表面積、表面状態等を様々にコントロールし、用途に応じて使用されている。
【０００４】
インクジェット記録媒体のインク受容層用顔料に適した沈降法シリカの製造方法としては、硫酸ソーダ（Ｎａ２ＳＯ４  ）を含有する珪酸ソーダ水溶液中に硫酸を添加する方法が知られている（特許文献１、２参照）。しかしながら、これらの方法は、中和反応後に一度乾燥し、これを乾式粉砕し、その後、さらに分級して粒子径及び粒子径分布を調整する方法であって、製品までの製造工程が長く複雑であるという問題、また、工程途中でのロスが多く、収率が低いという問題があった。また、これらの方法では、製品である非晶質シリカが粉体で得られる為、インクジェット用紙用塗料をホモジナイザー等によって調製する際に、粉体が飛散し、ハンドリングにも問題があった。
シリカ粉体の取り扱い性を改善する方法として、珪酸ソーダを３段階に分けて段階的に鉱酸で中和し、その第１段階の中和終了後、熟成期間中に湿式粉砕処理してシリカ分散体を得る方法が知られている（特許文献３）。この方法で得られたシリカ分散体をインクジェット記録媒体のインク受理層用顔料とすると、インク吸収性は高いが、インクジェット記録として十分な発色性が得られないという問題があることがわかった。
【０００５】
【特許文献１】特開平１０−３２９４１２号公報
【特許文献２】特開平９−９５０４２号公報
【特許文献３】特開平８−９１８２０号公報
【発明が解決しようとする課題】
本発明の課題は、特にインクジェット記録媒体のインク受理層用顔料として適した新規な非晶質シリカの製造方法及びそれを用いた記録適性の良いインクジェット記録媒体の製造方法を提供することにある。
【０００６】
【課題を解決するための手段】
本発明者らは、上記課題を解決するために鋭意検討した結果、珪酸ソーダ水溶液に鉱酸を添加して中和反応により非晶質シリカを製造する方法において、珪酸ソーダに、鉱酸を６０℃以上で反応系の沸点以下の温度において連続的に添加しながら、中和当量の７０〜１００％、好ましくは７０〜９５％に到達するまでの反応時間内に湿式粉砕処理を施した後、シリカ分散体のｐＨを８〜３の範囲に調整することを特徴とする非晶質シリカ及びそのシリカ分散体の製造方法により、上記課題が解決されることを見出した。
【０００７】
【発明の実施の形態】
本発明において、珪酸ソーダ溶液は、ＳｉＯ２／Ｎａ２Ｏのモル比が２．０〜４．０であることが好ましく、またシリカ濃度は４〜１５重量％の範囲に設定することが好ましい。シリカ濃度が１５重量％を超えて高くなるほど反応液の粘度が高くなり、均一な攪拌ができなくなり、シャープな粒子分布を有する良好なシリカが得られにくい。また、４重量％未満の低濃度では、理由は定かではないが得られたシリカ粒子をインクジェット記録媒体のインク受容層用顔料として用いた場合、インク吸収が悪くなり、画像のにじみが発生し易い。シリカ濃度のより好ましい範囲としては、４．５〜１０重量％、更に好ましくは５〜８重量％の範囲である。濃度調節した珪酸ソーダ溶液は、６０℃から溶液の沸点以下、好ましくは７０〜９０℃の温度域に加熱する。温度が６０℃未満では、非晶質シリカの析出速度が遅くなり、反応中に急激な粘度上昇が起こってしまい、好ましくない。中和反応に供する鉱酸としては、硫酸、塩酸、硝酸などの無機酸を使用することができ、好ましくは硫酸を使用する。鉱酸の濃度は特に限定されていないが、好ましくは２〜５０重量％の硫酸である。この鉱酸の添加は連続的に行い、特開平８−９１８２０号公報に記載されているような、部分中和後に、加熱下の通常攪拌操作を所定時間継続してシリカの析出及び凝集を行うための工程である熟成工程を行わない。鉱酸添加に要する時間は、温度及びシリカ濃度、鉱酸添加量などの条件に合わせて適時調整することができるが、３〜６時間で行うことが好ましい。鉱酸の添加速度は、反応開始から実質的に中和反応終了までの間に、一定の速度で添加したり、あるいは添加速度を変化させても良いが、反応系を均一にして良好な粒子を生成するためには、一定の速度で行うことが好ましい。好ましい添加速度としては、シリカ濃度が４〜１５重量％の珪酸ソーダ溶液１リットルあたり、０．０５〜１５ｇ／分であり、さらに、０．１〜１０ｇ／分で行うことが、１次粒子径を小さくコントロールするためにより好ましい。この反応時間内に強力せん断力に基づく徹底的な湿式粉砕処理を施すことが重要である。この湿式粉砕は、従来は、鉱酸添加後のシリカが析出した後から行われるが、本発明においては、鉱酸を連続的に添加しながら行うことが特徴である。鉱酸添加に伴うシリカ粒子の析出と同時に湿式粉砕を徹底して行うことにより反応系が極めて均一化された状態になり、かつ粉砕効率が著しく向上して好ましい粒子が生成する。粉砕は、鉱酸の添加開始から中和当量の７０〜１００％に到達する反応時間内に行う必要があり、粉砕効率をより良くするためには、鉱酸による中和当量の３０〜５０％の時点から始め、中和等量の７０〜１００％の時点までに行うことが好ましい。尚、平均粒子径が２〜５０μｍ、好ましくは３〜３０μｍになるように、粉砕機動力及び流量などの粉砕条件を調節する。ここで、湿式粉砕とは強力せん断力を加えることのできる粉砕機または分散機を用い、生成する非晶質シリカ粒子のアグロメレーションを可及的に防ぐ操作を意味する。湿式粉砕に用いる粉砕機としては、特開平８−９１８２０号公報に記載されているボールミル、ロッドミル等の広義のボールミルや、タワーミル、アトライター、セイトリー��ル、サンドグラインダー、アニューラミル等の媒体撹拌式粉砕機、コロイドミル、ホモミキサー、インラインミル等の高速回転粉砕機などが挙げられる。
【０００８】
粉砕処理後は、鉱酸を加えて反応液のｐＨを８〜３、好ましくは７〜５の範囲に調整する。この時の鉱酸の添加は、粉砕処理前と同様に連続的に添加を行った方が好ましいが、一括して添加してもよい。なお、本反応で得られた非晶質シリカには、複製した鉱酸の塩が混入しているため、この塩を除去する。除去の方法は、水洗とろ過、即ち撹拌しながら水を添加し余分な塩を溶出させ、その後ろ過して水分を除去し、必要に応じてこの操作を適当な回数繰り返すことによって行うことができる。
【０００９】
本発明の方法に従い、合成された非晶質シリカは、１次粒子径と凝集による２次粒子径を共に小さくすることができ、粒度分布もシャープなものとすることができる。インクジェット記録媒体のインク受理層用顔料としての利用は、上記特性の有効な利用方法である。理由は明らかではないが、インク吸収性が良く、特に発色性や白抜け文字を印字した場合の鮮明性が高いという優れた効果を有するので、この点でもインクジェット記録への利用は有効である。しかし、この用途に限定されるものではない。
本発明のシリカ粒子は分散体で得られ、その分散体を水洗、ろ過したシリカケーキは、そのまま適当な濃度に調整して、バインダーその他の必要な薬品を配合して塗料とすることができる。そのため、シリカ粉体を扱うときのような飛散や汚れなどの問題がなく、粉体の再分散という工程を省略でき、塗料調整が短時間で済む、水や攪拌に要するエネルギーを低減することができるなど、工業的メリットは非常に大きい。
【００１０】
インクジェット記録媒体のインク受容層として、本発明の非晶質シリカを使用する場合は、中和工程終了後のシリカ分散体を、必要な程度に水洗、ろ過を繰り返し、塩分を除去したシリカケーキを適当濃度に再分散させる。水洗、ろ過を繰り返しても凝集状態は実質的に変化しない。塗料として使用するときのシリカ分散体の粘度は通常５００〜２０００ｍＰａ・ｓ程度になるような濃度とすると、塗料の作成および完成塗料の塗工適性に問題が生じない。
【００１１】
インク受容層の顔料は本発明のシリカを顔料の主成分とし、必要に応じて、カオリン、クレー、炭酸カルシウム、タルク、アルミナ、水酸化アルミニウム、炭酸マグネシウム、サチンホワイト、二酸化チタン、珪酸アルミニウム、コロイダルシリカ、モンモリロナイト、プラスチックピグメント等の顔料を単独でもしくは２種類以上併用して使用することができる。
【００１２】
本発明のインクジェット記録層に使用する接着剤としては、例えばカゼイン、大豆蛋白や合成蛋白、酸化澱粉、エステル化澱粉等の澱粉類、ポリビニルアルコール、カルボキシメチルセルロール、ヒドロキシセルロース、スチレン／ブタジエンラテックス、アクリルエマルジョン、酢酸ビニルエマルジョン、ポリウレタン等の中から選択される、単独もしくは２種類以上の接着剤を使用することができる。その配合部数は、前記した顔料１００重量部に対し、３〜５０重量部であることが好ましく、５〜３０重量部であることがさらに好ましい。更に、本発明のインクジェット記録層には、必要に応じ顔料分散剤、流動性改善剤、保水剤、染料定着剤、増粘剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤などの、各種の助剤を添加することもできる。
【００１３】
本発明のインク受容層を設けるための支持体としては特に制限はないが、原紙の場合は、例えば、パルプ繊維を離解してスラリーとし、必要に応じて填料やサイズ剤、他の添加剤を添加し、抄紙機で抄造し乾燥するか、または抄造後、澱粉や高分子物質の水溶液などをサイズプレスし、乾燥してマシンカレンダーをかけて得ることができる。
【００１４】
本発明において、インク受理層は支持体の片面あるいは両面に１層以上の層として設けることができる。インク受理層の塗工量は３〜４０ｇ／ｍ２であることが好ましく、更に好ましくは５〜２０ｇ／ｍ２である。
本発明において、インク受理層を形成する塗工組成物を塗工または含浸する装置には、各種ブレードコーター、ロールコーター、エアナイフコーター、バーコーター、ゲートロールコーター、カーテンコーター、ダイコーター、ショートドゥエルコーター、グラビアコーター、フレキソグラビアコーター、スプレーコーター、サイズプレスなどの各種装置をオンマシンまたはオフマシンで使用することができる。
【００１５】
また、各層を塗工する前にまたは塗工後にマシンカレンダー、スーパーカレンダー、ソフトカレンダー等のカレンダー装置で表面処理することも可能である。
【００１６】
【発明の効果】
本発明の新規な非晶質シリカ及びその分散体の製造方法により、中和反応後に乾燥、粉砕及び分級行程を行う必要が無く、得られた非晶質シリカ分散体をそのまま、あるいは水洗、ろ過して得られるケーキを所望濃度に再分散して使用することができる為、シリカ粉末を再分散するのに要する水やエネルギーを減少させることができる。更に、塗料を調製する際に粉体の飛散などがなく、作業性が良い。また、インクジェット記録媒体のインク受理層用顔料として使用すれば、発色性とインク吸収性が良く、白抜け文字の鮮明性が高く、優れた記録適性を有するインクジェット記録媒体が得られる。
【００１７】
【実施例】
以下に、実施例を挙げて本発明をより具体的に説明するが、本発明はこれらによって限定されるものではない。また、実施例において示す「部」及び「％」は、特に明示しない限り重量部及び重量％を示す。
〈評価項目〉
（１）平均粒子径：分散剤ヘキサメタリン酸ソーダ０．２重量％を添加した純水中に試料スラリーを滴下混合して均一分散体とし、レーザー法粒度測定機（使用機器：マルバーン社製マスターサイザーＳ型）を使用して平均粒子径を測定した。
（２）１次粒子径測定方法：試料スラリーを白金で蒸着処理し、電子顕微鏡で粒子径を測定した。
（３）シリカ分散性評価
実施例及び比較例で作成したシリカケーキ及び市販粉体品を、濃度１５％、２０００ｒｐｍの条件下で１分間分散し、その性状から分散性を評価した。
〇：問題無く、スラリー化した。
△：スラリー化しているが、一部固まりが残る。
×：まったくスラリー化しない。
（４）記録画像評価
インクジェット記録画像の評価に関しては、市販のインクジェットプリンターＰＭ８００Ｃ（セイコーエプソン社製インクジェットプリンター）を用いて印字し、この画像について次の項目の評価を行った。各項目において、△以上の評価であれば実用することが出来る。
＜発色性＞
ブラック（ＢＫ）、シアン（Ｃ）、マゼンタ（Ｍ）、イエロー（Ｙ）について各ベタ画像を印字し、一日放置した後に、各画像部の印字濃度を反射濃度計（ＭＡＣＢＥＴＨ  ＲＤ９１４）で測定し、得られた測定値の合計により評価した。
〇：４色合計が６．３以上である。
△：４色合計が６．０以上、６．３未満である。
×：４色合計が６．０未満である。
＜インク吸収＞
レッドとグリーンの各ベタ画像を隣り合わせにして印字して、その境界部の滲み具合で評価した。
〇：滲みが無く、各色の境界部が鮮明。
△：若干滲みが認められ、境界部がやや不鮮明。
×：滲みによる黒色線が明らかで、本来の各色の境界部が不鮮明。
＜文字抜け＞
グリーンベタ部に大きさの異なる白抜き文字を印字して、その文字の鮮明さを評価した。
〇：白抜き文字が鮮明でかつ小さな文字まではっきりと読み取れる。
△：大きな文字は鮮明に読みとれるが、小さな文字がやや不鮮明。
×：大きな白抜き文字も不鮮明で読みとり難い。
【００１８】
下記実施例１〜３、比較例１〜５のシリカ粒子の粒径測定結果及びインクジェト記録シートの記録適性評価を表１に纏めて示した。
［実施例１］
反応容器（１５リットル）中で市販の３号珪酸ソーダ（ＳｉＯ２：２０．０％  、Ｎａ２Ｏ：９．５％）を水で希釈し、ＳｉＯ２  として５重量％の希釈珪酸ソーダ水溶液１２リットルを調製した。この珪酸ソーダ水溶液を８５℃に加熱したのち、濃度１０重量％に希釈した希硫酸を１３．５ｇ／分の滴下速度で、粗大ゲルが発生しない十分な強撹拌下で添加した。この希硫酸を中和当量の４０重量％まで添加した時点から、横型サンドグラインダーにより循環粉砕処理を開始し、粒径７〜１０μｍを目標に粉砕処理を９０分間、中和当量８０重量％まで行った。粉砕処理後も、引き続き反応液に同濃度の硫酸を１３．５ｇ／分の添加速度で同様に添加し、反応液のｐＨを６に調節し、非晶質シリカ分散体を得た。
【００１９】
次に非晶質シリカ分散体を水洗、ろ過し、非晶質シリカのケーキとした。得られた非晶質シリカケーキは、任意の分散粘度（好ましくは５００〜２５００ｃｐｓ）になるように水を加えて調節し、２０００ｒｐｍで２０分間分散した。この非晶質シリカを顔料１００部として、染料定着剤２．７部（ＰＦ−７００、昭和高分子社製）、染料定着剤５．４部（ＰＡＳ−Ｈ−１０Ｌ  、日東紡績社製）、ポリビニルアルコール２０．２部（ＰＶＡ１１７、クラレ社製）、消泡剤０．６８部（ＳＮ−ＤＦ−４８０、サンノプコ社製）、表面サイズ剤５．４部（ＰＭ３６０、荒川化学社製）、エチレン酢酸ビニル５．４部（ＢＥ−７０００、中央理化工業社製）、ラテックス５．４部（ＬＸ４３８Ｃ、日本ゼオン社製）を混合し、濃度１６％の塗料を調製してバーコーターを用いて坪量８６ｇ／ｍ２の原紙に、乾燥塗布量が９．０ｇ／ｍ２塗工後、カレンダー処理を行い、インクジェット記録用紙を得た。
【００２０】
結果を、表１に示した。
［実施例２］
実施例１において、珪酸ソーダ溶液のＳｉＯ２濃度を６．５％とした以外は実施例１と同様にインクジェット記録用紙を得た。
［実施例３］
実施例１において、反応温度を７０℃とした以外は実施例１と同様にインクジェット記録用紙を得た。
［比較例１］
粉体として市販されている非晶質シリカとして、Ｘ−３７Ｂ（トクヤマ株社製）１００部に対し、実施例１と同様の化合物を配合し、濃度１６％の塗料を作成し、実施例１で用いた原紙上に同様の方法で塗工してインクジェット記録用紙を得た。
［比較例２］
実施例１において、粉砕処理を中和完了後（反応液をｐＨ６に調整後）に行った以外は実施例１と同様にインクジェット記録用紙を得た。
［比較例３］
実施例１において、反応中に粉砕処理を行わず、硫酸添加のみを行った以外は実施例１と同様にインクジェット記録用紙を得た。
［比較例４］
実施例１において、反応温度を５０℃とした以外は実施例１と同様にインクジェット記録用紙を得た。
［比較例５］
（１）第１工程（中和率４０％）；反応容器（１５リットル）中で市販の３号珪酸ソーダ（ＳｉＯ２：２０．０％  、Ｎａ２Ｏ：９．５％）を水で希釈し、ＳｉＯ２  として６．７重量％の希釈珪酸ソーダ水溶液１２リットルを調製した。
この珪酸ソーダ水溶液を８５℃に加熱したのち、中和当量の４０％に相当する量の硫酸（濃度９８重量％）を１２ｇ／分の滴下速度で、粗大ゲルが発生しない十分な強撹拌下で添加した。添加終了後、得られた部分中和液を攪拌下で熟成処理を行うと同時に、横型サンドグラインダーにより粒径７〜１０μｍを目標に循環粉砕処理した。この熟成、粉砕処理を２時間行った。（２）第２工程（中和率４０％、積算中和率８０％）；次いで、反応液の温度を８５℃に維持したまま、第１工程と同濃度の硫酸を第１工程同様の条件で、中和当量の８０重量％まで添加した。添加終了後、得られた部分中和液を攪拌下で熟成処理を３０分行った。（３）第３工程（中和率２０％）；引き続き、熟成後の反応液に同濃度の硫酸を４．１ｇ／分の添加速度で同様に添加し、反応液のｐＨを６に調節し、非晶質シリカ分散体を得た。
【００２１】
第３工程終了後の非晶質シリカの分散体を水洗、ろ過し、非晶質シリカのケーキとした。得られた非晶質シリカケーキは、任意の分散粘度（好ましくは５００〜２５００ｃｐｓ）になるように水を加えて調節し、２０００ｒｐｍで２０分間分散した。この非晶質シリカを顔料１００部として、染料定着剤２．７部（ＰＦ−７００、昭和高分子社製）、染料定着剤５．４部（ＰＡＳ−Ｈ−１０Ｌ  、日東紡績社製）、ポリビニルアルコール２０．２部（ＰＶＡ１１７、クラレ社製）、消泡剤０．６８部（ＳＮ−ＤＦ−４８０、サンノプコ社製）、表面サイズ剤５．４部（ＰＭ３６０、荒川化学社製）、エチレン酢酸ビニル５．４部（ＢＥ−７０００、中央理化工業社製）、ラテックス５．４部（ＬＸ４３８Ｃ、日本ゼオン社製）を混合し、濃度１６％の塗料を調製してバーコーターを用いて坪量８６ｇ／ｍ２の原紙に、乾燥塗布量が９．０ｇ／ｍ２塗工後、カレンダー処理を行い、インクジェット記録用紙を得た。
【００２２】
結果を、表１に示した。
【００２３】
【表１】
2004299936.tif 000002
表１において、実施例１〜実施例３は、粉体の非晶質シリカ市販品（比較例１）に比べ、インクジェット用紙用の塗料を調製する際に粉体の飛散などがないため、作業性が良く、また、インクジェット記録用紙用としても良好な品質が得られた。実施例と比較例を比べると、粉砕処理を中和完了後（反応液をｐＨ６に調整後）に行ったものは、インク吸収性が低下し、文字抜けに劣った（比較例２）。また、粉砕処理を中和反応中に行わなかったものは、発色性は良いものの、インク吸収性が低下した（比較例３）。反応温度については、反応温度を５０℃と低くしたものは、中和率が６０％を越えた時点で反応液が固化してしまい、製造できなかった（比較例４）。硫酸を連続で添加せず、分割添加を行ったものは、印字濃度が低く、発色性に劣った（比較例５）。